내마모성이 우수한 라이닝을 시공하는 방법을 제공한다. 적어도 직사슬 저밀도 폴리에틸렌의 분체와 상기 직사슬상 저밀도 폴리에틸렌이 가교 가능한 가교제를 포함한 라이닝용 조성물 분체를 제조하는 공정과 상기 라이닝용 조성물 분체를 대기 분위기에서 소정의 온도로 가열된 시공 대상 부재 2에 접촉시켜 상기 시공 대상 부재 2의 표면에 상기 라이닝 조성물 분체로 구성되는 라이닝층을 형성하는 공정과 상기 라이닝층의 주위를 저산소 농도 분위기로 하고, 상기 시공 대상 부재 2의 온도가 60℃이상 300℃이상인 조건에서 상기 직쇄 저밀도 폴리에틸렌을 가교시키는 공정을 포함하고 상기 저산소 농도 분위기가 상기 라이닝층의 주위가 10 ppm 미만의 산소 농도로 되는 불활성 가스 분위기, 또는 가교 전의 상기 라이닝층의 발포가 방지되는 압력 이상 6 Pa이하의 압력으로 되는 감압 분위기로 되는 라이닝 시공 방법.
To provide a method for constructing a lining excellent in abrasion resistance. The lining construction method includes a step for producing a composition powder for a lining containing at least powder of a straight-chain low density polyethylene and a crosslinking agent crosslinking the straight-chain low density polyethylene; a step for forming a lining layer comprising a lining composition powder on the surface of a construction object member 2 by contacting the composition powder for the lining with the construction object member 2 heated to a determined temperature under atmosphere; and a step for crosslinking the straight-chain low density polyethylene in a condition that the temperature of the construction object member 2 is ≥60°C and ≤300°C after the periphery of the lining layer is established to a low oxygen concentration atmosphere, wherein the low oxygen concentration atmosphere means an inert gas atmosphere where the oxygen concentration of the periphery of the lining layer is <10 ppm, or a vacuum atmosphere where the pressure is above the pressure where foaming of the lining layer before crosslinking is prevented, and ≤6 Pa.